(57)【要約】      （修正有）【課題】高効率且つ長寿命の有機エレクトロルミネッセンス素子を提供する。【解決手段】陽極と発光層との間に、（１）の化合物に電子受容性化合物を含む第１の層、（１）を含む第２の層、（２）を含む第３の層、を含み、発光層に（３）を含む。2015153924.tif 000033【選択図】なし【特許請求の範囲】
【請求項１】
陽極と、主に１重項励起状態を経た発光が得られる発光層と、
前記陽極と前記発光層との間に、膜組成の異なる３層以上の積層構造と、を備え、
前記積層構造は、
以下の一般式（１）で表される化合物にＬＵＭＯ準位が−９．０ｅＶ以上−４．０ｅＶ以下である電子受容性化合物をドープした正孔輸送性化合物を含む第１の層と、
前記第１の層よりも前記発光層側に配置され、前記一般式（１）で表される化合物を含む第２の層と、
前記第２の層よりも前記発光層側に配置され、以下の一般式（２）で表される化合物を含む第３の層と、を含み、
前記発光層が以下の一般式（３）で表される化合物を含むことを特徴とする有機エレクトロルミネッセンス素子。
【化１】
2015153924.tif 000032
［前記一般式（１）中、Ar1、Ar2及びAr3は置換若しくは無置換のアリール基又は置換若しくは無置換のヘテロアリール基であり、
Ar4は置換若しくは無置換のアリール基、置換若しくは無置換のヘテロアリール基、カルバゾリル基又はアルキル基であり、
L1は単結合、置換若しくは無置換のアリーレン基又は置換若しくは無置換のヘテロアリーレン基であり、
前記一般式（２）中、R1〜R3はそれぞれ独立的に水素原子、ハロゲン原子、炭素数１以上１５以下のアルキル基、置換若しくは無置換の環形成炭素数６以上３０以下のアリール基、または置換若しくは無置換の環形成原子数５以上３０以下のヘテロアリール基であり、
l、m、nはそれぞれ０≦ l ≦４、０≦ m ≦４、０≦ n ≦５、を満たす整数であり、
R4は水素原子、またはフッ素原子であり、
oは０≦ o ≦３を満たす整数であり、
Ar5は置換若しくは無置換の環形成炭素数６以上３０以下のアリール基であり、
前記一般式（３）中、Ar6はそれぞれ独立的に、水素原子、重水素原子、置換若しくは無置換の炭素数１以上５０以下のアルキル基、置換若しくは無置換の環形成炭素数３以上５０以下のシクロアルキル基、置換若しくは無置換の炭素数１以上５０以下のアルコキシ基、置換若しくは無置換の炭素数７以上５０以下のアラルキル基、置換若しくは無置換の環形成炭素数６以上５０以下のアリールオキシ基、置換若しくは無置換の環形成炭素数６以上５０以下のアリールチオ基、置換若しくは無置換の炭素数２以上５０以下のアルコキシカルボニル基、置換若しくは無置換の環形成炭素数６以上５０以下のアリール基、置換若しくは無置換の環形成原子数５以上５０以下のヘテロアリール基、置換若しくは無置換のシリル基、カルボキシル基、ハロゲン原子、シアノ基、ニトロ基もしくはヒドロキシル基であり、pは１以上１０以下の整数である。］
【請求項２】
前記第１の層が、前記陽極に隣接して配置されることを特徴とする請求項１に記載の有機エレクトロルミネッセンス素子。
【請求項３】
前記第３の層が、前記発光層に隣接して配置されることを特徴とする請求項１又は２に記載の有機エレクトロルミネッセンス素子。
【請求項４】
前記積層構造の全ての層にカルバゾリル基を有する化合物を含むことを特徴とする請求項１乃至３の何れか一に記載の有機エレクトロルミネッセンス素子。
【請求項５】
前記積層構造の全ての層に前記一般式（１）で表される化合物を含むことを特徴とする請求項４に記載の有機エレクトロルミネッセンス素子。
【発明の詳細な説明】
【技術分野】
【０００１】
本発明は有機エレクトロルミネッセンス素子に関する。特に、低電圧で駆動し、高効率で長寿命の有機エレクトロルミネッセンス素子に関する。
【背景技術】
【０００２】
近年、画像表示装置として、有機エレクトロルミネッセンス表示装置（Organic Electroluminescence Display：有機ＥＬ表示装置）の開発が盛んになってきている。有機ＥＬ表示装置は、液晶表示装置等とは異なり、陽極及び陰極から注入された正孔及び電子を発光層において再結合させることにより、発光層における有機化合物を含む発光材料を発光させて表示を実現するいわゆる自発光型の表示装置である。
【０００３】
有機エレクトロルミネッセンス素子（有機EL素子）としては、例えば、陽極、陽極上に配置された正孔輸送層、正孔輸送層上に配置された発光層、発光層上に配置された電子輸送層及び電子輸送層上に配置された陰極から構成された有機エレクトロルミネッセンス素子が知られている。陽極からは正孔が注入され、注入された正孔は正孔輸送層を移動して発光層に注入される。一方、陰極からは電子が注入され、注入された電子は電子輸送層を移動して発光層に注入される。発光層に注入された正孔と電子とが再結合することにより、発光層内で励起子が生成される。有機エレクトロルミネッセンス素子は、その励起子の輻射失活によって発生する光を利用して発光する。尚、有機エレクトロルミネッセンス素子は、以上に述べた構成に限定されず、種々の変更が可能である。
【０００４】
有機エレクトロルミネッセンス素子を表示装置に応用するにあたり、有機エレクトロルミネッセンス素子の低電圧駆動と、高効率化及び長寿命化が求められている。特に、青色発光領域及び緑色発光領域においては、有機エレクトロルミネッセンス素子の発光効率と寿命は十分なものとは言い難い。有機エレクトロルミネッセンス素子の駆動電圧の低電圧化及び高効率化を実現するために、陽極と発光層との帯域と、発光層との定常化、安定化が重要である。このため、正孔輸送を補助する目的で電子アクセプタ性の材料で構成される層(以下アクセプタ層と呼ぶ)を形成することがある。しかしながら、このような構成の素子では、通電中に発光層へ電子アクセプタが拡散することにより寿命が低下する。
【０００５】
正孔輸送層に用いられる正孔輸送材料としては、特許文献１〜４に提案されているように、芳香族アミン系化合物等の様々な化合物が知られている。しかし、有機エレクトロルミネッセンス素子の駆動電圧の更なる低電圧化と、高効率化を実現するためには、新たな材料の開発が必要である。例えば、特許文献３には、トリ(ターフェニル)アミンを正孔輸送層に用いた有機エレクトロルミネッセンス素子が記載されている。しかし、これらの文献は、特定の層を形成する材料のみに着目しただけで、有機エレクトロルミネッセンス素子全体としての低電圧化と、高効率化を実現するものではない。
【０００６】
一方、特許文献５には、特定の構造の有機EL画像装置において、一例としてターフェニル基を持つアミンを正孔輸送層に使用して製造効率を向上させられる開示されている。しかしながら、有機エレクトロルミネッセンス素子の低電圧化と、高効率化においては依然不十分である。
【０００７】
また、有機エレクトロルミネッセンス素子の材料と構造との関係について検討した特許文献６には、カルバゾール部とフルオレン部とを有するアミン誘導体からなる正孔輸送層を発光層に接して積層し、陽極と正孔輸送層との間に三層構造の正孔注入層を有する有機エレクトロルミネッセンス素子が記載されている。正孔注入層は陽極側から、（１）２つの窒素原子にそれぞれカルバゾール部が結合したジアミン誘導体層、（２）２つの窒素原子にそれぞれカルバゾール部が結合したジアミン誘導体を含む層、（３）ＨＡＴ層により形成されることが記載されている。特許文献７〜９には、陽極と発光層との間に、（１）カルバゾール部とフルオレン部とを有するアミン誘導体層、（２）ＨＡＴをドープした正孔輸送材料の積層構造を有し、発光層にカルバゾール部とフルオレン部とを有するアミン誘導体層が接するように配置された有機エレクトロルミネッセンス素子が記載されている。
【先行技術文献】
【特許文献】
【０００８】
【特許文献１】特許第３２７８２５２号明細書
【特許文献２】国際公開第２０１２／０９１４７１号
【特許文献３】国際公開第２００８／０１５９６３号
【特許文献４】欧州特許出願公開第２０４２４８１号明細書
【特許文献５】特開２０１２−１８６０２１号公報
【特許文献６】韓国公開特許第１０−２０１３−０００７１５９号公報
【特許文献７】特開２０１１−１８７９５９号公報
【特許文献８】国際公開第２０１０／１１４０２１号
【特許文献９】国際公開第２０１０／０４４１３０号
【発明の概要】
【発明が解決しようとする課題】
【０００９】
有機エレクトロルミネッセンス素子の特定の層を形成する材料についての検討は数多くなされてきたが、素子の構成を含めた検討は僅かである。また、更なる低電圧駆動が可能で、高効率且つ長寿命の有機エレクトロルミネッセンス素子を実現するためには、特許文献１〜９の構成では十分とは言い難く、材料と層構成の組合せについて、更なる検討が必要であった。
【００１０】
本発明は、上述の問題を解決するものであって、低電圧駆動が可能で、高効率且つ長寿命の有機エレクトロルミネッセンス素子を提供することを目的とする。
【課題を解決するための手段】
【００１１】
本発明の一実施形態によると、陽極と、主に１重項励起状態を経た発光が得られる発光層と、前記陽極と前記発光層との間に、膜組成の異なる３層以上の積層構造と、を備え、前記積層構造は、以下の一般式（１）で表される化合物にＬＵＭＯ準位が−９．０ｅＶ以上−４．０ｅＶ以下である電子受容性化合物をドープした正孔輸送性化合物を含む第１の層と、前記第１の層よりも前記発光層側に配置され、前記一般式（１）で表される化合物を含む第２の層と、前記第２の層よりも前記発光層側に配置され、以下の一般式（２）で表される化合物を含む第３の層と、を含み、前記発光層が以下の一般式（３）で表される化合物を含む有機エレクトロルミネッセンス素子が提供される。
【化１】
2015153924.tif 000002
前記一般式（１）中、Ar1、Ar2及びAr3は置換若しくは無置換のアリール基又は置換若しくは無置換のヘテロアリール基であり、Ar4は置換若しくは無置換のアリール基、置換若しくは無置換のヘテロアリール基、カルバゾリル基又はアルキル基であり、L1は単結合、置換若しくは無置換のアリーレン基又は置換若しくは無置換のヘテロアリーレン基であり、前記一般式（２）中、R1〜R3はそれぞれ独立的に水素原子、ハロゲン原子、炭素数１以上１５以下のアルキル基、置換若しくは無置換の環形成炭素数６以上３０以下のアリール基、または置換若しくは無置換の環形成原子数５以上３０以下のヘテロアリール基であり、l、m、nはそれぞれ０≦ l ≦４、０≦ m ≦４、０≦ n ≦５、を満たす整数であり、R4は水素原子、またはフッ素原子であり、oは０≦ o ≦３を満たす整数であり、Ar5は置換若しくは無置換の環形成炭素数６以上３０以下のアリール基であり、前記一般式（３）中、Ar6はそれぞれ独立的に、水素原子、重水素原子、置換若しくは無置換の炭素数１以上５０以下のアルキル基、置換若しくは無置換の環形成炭素数３以上５０以下のシクロアルキル基、置換若しくは無置換の炭素数１以上５０以下のアルコキシ基、置換若しくは無置換の炭素数７以上５０以下のアラルキル基、置換若しくは無置換の環形成炭素数６以上５０以下のアリールオキシ基、置換若しくは無置換の環形成炭素数６以上５０以下のアリールチオ基、置換若しくは無置換の炭素数２以上５０以下のアルコキシカルボニル基、置換若しくは無置換の環形成炭素数６以上５０以下のアリール基、置換若しくは無置換の環形成原子数５以上５０以下のヘテロアリール基、置換若しくは無置換のシリル基、カルボキシル基、ハロゲン原子、シアノ基、ニトロ基もしくはヒドロキシル基であり、pは１以上１０以下の整数である。
【００１２】
本発明の一実施形態に係る有機エレクトロルミネッセンス素子は、低電圧駆動が可能で、発光効率の向上と長寿命化を達成することができる。
【００１３】
本発明の一実施形態に係る有機エレクトロルミネッセンス素子は、前記第１の層が、前記陽極に隣接して配置されてもよい。
【００１４】
本発明の一実施形態に係る有機エレクトロルミネッセンス素子は、陽極に隣接して電子受容性化合物を含む第１の層を配置することにより、陽極からの正孔注入性を向上させることができる。
【００１５】
本発明の一実施形態に係る有機エレクトロルミネッセンス素子は、前記一般式（２）で表される化合物を含む第３の層が、前記発光層に隣接して配置されてもよい。
【００１６】
本発明の一実施形態に係る有機エレクトロルミネッセンス素子は、発光層で消費されなかった電子から正孔輸送性の積層構造を保護するとともに、発光層で発生した励起状態のエネルギーが正孔輸送性の積層構造に拡散するのを防止することができる。
【００１７】
本発明の一実施形態に係る有機エレクトロルミネッセンス素子は、前記積層構造の全ての層にカルバゾリル基を有する化合物を含んでもよい。
【００１８】
本発明の一実施形態に係る有機エレクトロルミネッセンス素子は、正孔輸送性の積層構造にカルバゾリル基を有する化合物を含むことにより、電荷輸送性及び通電耐久性を向上することができる。
【００１９】
本発明の一実施形態に係る有機エレクトロルミネッセンス素子は、前記積層構造の全ての層に前記一般式（１）で表される化合物を含んでもよい。
【００２０】
本発明の一実施形態に係る有機エレクトロルミネッセンス素子は、発光層で消費されなかった電子から正孔輸送性の積層構造を保護するとともに、発光層で発生した励起状態のエネルギーが正孔輸送性の積層構造に拡散するのを防止することができる。また、正孔輸送性の積層構造にカルバゾリル基を有する化合物を含むことにより、電荷輸送性及び通電耐久性を向上することができる。
【発明の効果】
【００２１】
本発明によると、低電圧駆動が可能で、高効率且つ長寿命の有機エレクトロルミネッセンス素子を提供することができる。
【図面の簡単な説明】
【００２２】
【図１】本発明の一実施形態に係る有機エレクトロルミネッセンス素子１００を示す模式図である。
【図２】本発明の一実施例に係る有機エレクトロルミネッセンス素子２００を示す模式図である。
【発明を実施するための形態】
【００２３】
上述の問題を解決すべく鋭意検討した結果、本発明者らは、正孔輸送層に電子受容性化合物をドープするとともに、陽極に隣接して電子受容性化合物を含む層を配置することにより、陽極からの正孔注入性を向上させることができることを見出し、発明を完成させた。本発明は、発光層と陽極との間の正孔輸送性の多重積層膜を一つの構造体と考えて、積層構造のうちで陽極側に配置する層に、電子受容性材料をドープした正孔輸送性材料層を積層し、発光層に隣接する層には、ターフェニル基を有するアミン誘導体を含む中間層を積層したものである。
【００２４】
以下、図面を参照して本発明に係る有機エレクトロルミネッセンス素子について説明する。但し、本発明の有機エレクトロルミネッセンス素子は多くの異なる態様で実施することが可能であり、以下に示す実施の形態の記載内容に限定して解釈されるものではない。なお、本実施の形態で参照する図面において、同一部分又は同様な機能を有する部分には同一の符号を付し、その繰り返しの説明は省略する。
【００２５】
本発明に係る有機エレクトロルミネッセンス素子について説明する。図１は、本発明の一実施形態に係る有機エレクトロルミネッセンス素子１００を示す模式図である。有機エレクトロルミネッセンス素子１００は、例えば、基板１０１上に陽極１１０、主に１重項励起状態を経た発光が得られる発光層１３０、電子輸送層１４０、電子注入層１５０及び陰極１６０を備える。陽極１１０と発光層１３０との間には、正孔輸送帯域１２０が配置される。正孔輸送帯域１２０は、正孔輸送層や正孔注入層等を配置する帯域である。
【００２６】
本発明においては、有機エレクトロルミネッセンス素子を低電圧で駆動し、発光効率の向上と長寿命化を実現するために、陽極１１０と発光層１３０との間の正孔輸送帯域１２０に、膜組成の異なる３層以上の積層構造（第１の層１２１、第２の層１２３及び第３の層１２５）を備える。積層構造の陽極１１０側に配置する少なくとも一層（第１の層１２１）が、以下の一般式（１）で表される化合物にＬＵＭＯ準位が−９．０ｅＶ以上−４．０ｅＶ以下である電子受容性化合物をドープした正孔輸送性化合物を含む。第１の層１２１よりも発光層１１０側に配置する少なくとも一層（第２の層１２３）が、一般式（１）で表される化合物を含む。さらに、第２の層１２３よりも発光層１１０側に配置する少なくとも一層（第３の層１２５）が、以下の一般式（２）で表される化合物を含む。また、発光層１３０が以下の一般式（３）で表される化合物を含む。
【化２】
2015153924.tif 000003
【００２７】
一般式（１）中、Ar1、Ar2及びAr3は置換若しくは無置換のアリール基又は置換若しくは無置換のヘテロアリール基である。Ar4は置換若しくは無置換のアリール基、置換若しくは無置換のヘテロアリール基、カルバゾリル基又はアルキル基である。L1は単結合、置換若しくは無置換のアリーレン基又は置換若しくは無置換のヘテロアリーレン基である。
【００２８】
一般式（２）中、R1〜R3はそれぞれ独立的に水素原子、ハロゲン原子、炭素数１以上１５以下のアルキル基、置換若しくは無置換の環形成炭素数６以上３０以下のアリール基、または置換若しくは無置換の環形成原子数５以上３０以下のヘテロアリール基であり、l、m、nはそれぞれ０≦ l ≦４、０≦ m ≦４、０≦ n ≦５、を満たす整数であり、R4は水素原子、またはフッ素原子であり、oは０≦ o ≦３を満たす整数であり、Ar5は置換若しくは無置換の環形成炭素数６以上３０以下のアリール基である。
【００２９】
一般式（３）中、Ar6はそれぞれ独立的に、水素原子、重水素原子、置換若しくは無置換の炭素数１以上５０以下のアルキル基、置換若しくは無置換の環形成炭素数３以上５０以下のシクロアルキル基、置換若しくは無置換の炭素数１以上５０以下のアルコキシ基、置換若しくは無置換の炭素数７以上５０以下のアラルキル基、置換若しくは無置換の環形成炭素数６以上５０以下のアリールオキシ基、置換若しくは無置換の環形成炭素数６以上５０以下のアリールチオ基、置換若しくは無置換の炭素数２以上５０以下のアルコキシカルボニル基、置換若しくは無置換の環形成炭素数６以上５０以下のアリール基、置換若しくは無置換の環形成原子数５以上５０以下のヘテロアリール基、置換若しくは無置換のシリル基、カルボキシル基、ハロゲン原子、シアノ基、ニトロ基もしくはヒドロキシル基であり、pは１以上１０以下の整数である。
【００３０】
一般式（１）中のAr1〜Ar4として具体的には、フェニル基、ビフェニル基、ターフェニル基、ナフチル基、アントリル基、フェナントリル基、フルオレニル基、インデニル基、ピレニル基、アセトナフテニル基、フルオランテニル基、トリフェニレニル基、ピリジル基、フラニル基、ピラニル基、チエニル基、キノリル基、イソキノリル基、ベンゾフラニル基、ベンゾチエニル基、インドリル基、カルバゾリル基、ベンゾオキサゾリル基、ベンゾチアゾリル基、キノキサリル基、ベンゾイミダゾリル基、ピラゾリル基、ジベンゾフラニル基、およびジベンゾチエニル基などを挙げることができる。好ましくは、フェニル基、ビフェニル基、ターフェニル基、フルオレニル基、カルバゾリル基、ジベンゾフラニル基などを挙げることができる。
【００３１】
一般式（１）中のL1として具体的には、フェニレン基、ビフェニレン基、ターフェニレン基、ナフチレン基、アントリレン基、フェナントリレン基、フルオレニレン基、インデニレン基、ピレニレン基、アセトナフテニレン基、フルオランテニレン基、トリフェニレニレン基、ピリジレン基、フラニレン基、ピラニレン基、チエニレン基、キノリレン基、イソキノリレン基、ベンゾフラニレン基、ベンゾチエニレン基、インドリレン基、カルバゾリレン基、ベンゾオキサゾリレン基、ベンゾチアゾリレン基、キノキサリレン基、ベンゾイミダゾリレン基、ピラゾリレン基、ジベンゾフラニレン基、およびジベンゾチエニレン基などを挙げることができる。好ましくは、フェニレン基、ビフェニレン基、ターフェニレン基、フルオレニレン基、カルバゾリレン基、ジベンゾフラニレン基などを挙げることができる。
【００３２】
一般式（２）中のR1〜R3として具体的には、水素原子、フッ素原子、塩素原子、臭素原子、ヨウ素原子、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ｎ−ノニル基、ｎ−ノニル基、ｎ−デシル基、ｎ−ウンデシル基、ｎ−ドデシル基、フェニル基、ビフェニル基、ターフェニル基、ナフチル基、アントリル基、フェナントリル基、フルオレニル基、インデニル基、ピレニル基、アセトナフテニル基、フルオランテニル基、トリフェニレニル基、ピリジル基、フラニル基、ピラニル基、チエニル基、キノリル基、イソキノリル基、ベンゾフラニル基、ベンゾチエニル基、インドリル基、カルバゾリル基、ベンゾオキサゾリル基、ベンゾチアゾリル基、キノキサリル基、ベンゾイミダゾリル基、ピラゾリル基、ジベンゾフラニル基、およびジベンゾチエニル基などを挙げることができる。好ましくは、水素原子、フッ素原子、メチル基、フェニル基、ビフェニル基などを挙げることができる。
【００３３】
一般式（２）中のAr5として具体的には、フェニル基、ビフェニル基、ターフェニル基、ナフチル基、アントリル基、フェナントリル基、フルオレニル基、インデニル基、ピレニル基、アセトナフテニル基、フルオランテニル基、トリフェニレニル基、トリフェニレニルフェニル基、フルオロフェニル基、フルオロビフェニル基などを挙げることができる。好ましくは、ビフェニル基などを挙げることができる。
【００３４】
一般式（３）中のAr6として具体的には、フェニル基、ビフェニル基、ターフェニル基、ナフチル基、アントリル基、フェナントリル基、フルオレニル基、インデニル基、ピレニル基、アセトナフテニル基、フルオランテニル基、トリフェニレニル基、ピリジル基、フラニル基、ピラニル基、チエニル基、キノリル基、イソキノリル基、ベンゾフラニル基、ベンゾチエニル基、インドリル基、カルバゾリル基、ベンゾオキサゾリル基、ベンゾチアゾリル基、キノキサリル基、ベンゾイミダゾリル基、ピラゾリル基、ジベンゾフラニル基、およびジベンゾチエニル基などを列挙することができる。好ましくは、フェニル基、ビフェニル基、ターフェニル基、フルオレニル基、カルバゾリル基、ジベンゾフラニル基などを挙げることができる。
【００３５】
有機エレクトロルミネッセンス素子１００においては、積層構造の陽極１１０側に一般式（１）で表される化合物にＬＵＭＯ準位が−９．０ｅＶ以上−４．０ｅＶ以下である電子受容性化合物をドープした正孔輸送性化合物を含む第１の層１２１を少なくとも一層配置し、第１の層１２１よりも発光層１１０側に一般式（１）で表される化合物を含む第２の層１２３を少なくとも一層配置し、第２の層１２３よりも発光層１１０側に一般式（２）で表される化合物を含む第３の層１２５を少なくとも一層配置する。本発明に係る有機エレクトロルミネッセンス素子１００は、正孔輸送性の第１の層１２１及び第２の層１２３にカルバゾリル基を有するアミン誘導体を含むことにより、発光層１３０で消費されなかった電子から正孔輸送性の積層構造を保護することができる。また、発光層１３０で発生した励起状態のエネルギーが正孔輸送性の積層構造に拡散することを防止し、有機エレクトロルミネッセンス素子１００全体の電荷バランスを整えることができる。
【００３６】
有機エレクトロルミネッセンス素子１００においては、電子受容性化合物を含む第１の層１２１が、陽極１１０側、特に陽極１１０に隣接して配置されることが好ましい。陽極１１０に隣接して電子受容性化合物を含む層を配置することにより、陽極からの正孔注入性を向上させることができる。
【００３７】
有機エレクトロルミネッセンス素子１００においては、一般式（１）で表される、カルバゾリル基を有する化合物を含む第２の層１２３が、第１の層１２１よりも発光層１３０側に配置されることが好ましい。正孔輸送性の積層構造にカルバゾリル基を有する化合物を含むことにより、電荷輸送性及び通電耐久性を向上することができる。また、第２の層１２３が一般式（１）で表される化合物を含むことにより、発光層１３０で消費されなかった電子から正孔輸送性の積層構造を保護するとともに、発光層１３０で発生した励起状態のエネルギーが正孔輸送性の積層構造に拡散するのを防止することができる。
【００３８】
さらに、一般式（２）で表される、ターフェニル基を有する化合物を含む第３の層１２５が第２の層１２３よりも発光層１３０側に配置されることにより、第１の層１２１に含まれる電子受容性化合物が発光層１３０に拡散することを抑制するとともに、発光層１３０で消費されなかった電子から正孔輸送性の第１の層１２１及び第２の層１２３を保護し、発光層１３０で発生した励起状態のエネルギーが正孔輸送性の第１の層１２１及び第２の層１２３に拡散することを防止することができる。したがって、本発明においては、一般式（２）で表される化合物を含む第３の層１２５が、発光層１３０に隣接して配置されることが好ましい。
【００３９】
また、有機エレクトロルミネッセンス素子１００においては、積層構造の全ての層にカルバゾリル基を有する化合物を含むことが好ましい。正孔輸送性の積層構造にカルバゾリル基を有する化合物を含むことにより、電荷輸送性及び通電耐久性を向上することができる。また、有機エレクトロルミネッセンス素子１００においては、積層構造の全ての層に一般式（１）で表される化合物を含むことが好ましい。これにより、発光層１３０で消費されなかった電子から正孔輸送性の積層構造を保護するとともに、発光層１３０で発生した励起状態のエネルギーが正孔輸送性の積層構造に拡散するのを防止することができる。
【００４０】
また、本発明に係る第１の層１２１に含まれる一般式（１）で表される化合物は、一例として、以下の構造式により示された化合物が挙げられる。
【化３】
2015153924.tif 000004
2015153924.tif 000005
2015153924.tif 000006
【００４１】
本発明に係る第１の層１２１に含まれる一般式（１）で表される化合物は、一例として、以下の構造式により示された化合物が挙げられる。
【化４】
2015153924.tif 000007
2015153924.tif 000008
2015153924.tif 000009
【００４２】
本発明に係る第１の層１２１に含まれる一般式（１）で表される化合物は、一例として、以下の構造式により示された化合物が挙げられる。
【化５】
2015153924.tif 000010
2015153924.tif 000011
【００４３】
また、本発明に係る第１の層１２１に含まれる一般式（１）で表される化合物にドープされる電子受容性化合物の一例として、以下の構造式により示された物質が挙げられる。なお、本発明において、電子受容性化合物のドープ量は、一般式（１）で表される化合物に対して０．１％以上５０％以下とすることが好ましく、より好ましくは、０．５％以上５％以下である。
【化６】
2015153924.tif 000012
2015153924.tif 000013
2015153924.tif 000014
2015153924.tif 000015
2015153924.tif 000016
【００４４】
上記電子受容性化合物１７〜３０において、Rは水素原子、重水素原子、ハロゲン原子、炭素数１以上５０以下のフッ化アルキル基、シアノ基、炭素数１以上５０以下のアルコキシ基、炭素数１以上５０以下のアルキル基又は環形成炭素数６以上５０以下のアリール基又は環形成原子数５以上５０以下のヘテロアリール基である。Arは電子吸引性の置換若しくは無置換の環形成炭素数６以上５０以下のアリール基又は置換若しくは無置換の環形成原子数５以上５０以下のヘテロアリール基である。Yはメチン基（-CH=）又は窒素原子（-N=）である。Zは擬ハロゲン又は硫黄（S）である。Xは以下に示すX1〜X7の置換基の何れかである。
【００４５】
【化７】
2015153924.tif 000017
2015153924.tif 000018
ここで、Raは水素原子、重水素原子、ハロゲン原子、炭素数１以上５０以下のフッ化アルキル基、シアノ基、炭素数１以上５０以下のアルコキシ基、炭素数１以上５０以下のアルキル基、置換若しくは無置換の環形成炭素数６以上５０以下のアリール基又は置換若しくは無置換の環形成原子数５以上５０以下のヘテロアリール基である。
【００４６】
R、Ar及びRaが示す置換若しくは無置換の環形成炭素数６以上５０以下のアリール基のアリール基及び置換若しくは無置換の環形成原子数５以上５０以下のヘテロアリール基のヘテロアリール基の例としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基、フルオランテニル基、フルオレニル基、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリ���−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブ���ル１−インドリル基、２−ｔ−ブチル３−インドリル基、４−ｔ−ブチル３−インドリル基等が挙げられる。
【００４７】
R、Raが示す置換若しくは無置換の炭素数１以上５０以下のフッ化アルキル基のフッ化アルキル基の例としては、トリフルオロメチル基、ペンタフルオロエチル基、ヘプタフルオロプロピル基、ヘプタデカフルオロオクタン基等のパーフルオロアルキル基、またはモノフルオロメチル基、ジフルオロメチル基、トリイフルオロエチル基、テトラフルオロプロピル基、オクタフルオロペンチル基などが挙げられる。
【００４８】
R、Raが示す置換若しくは無置換の炭素数１以上５０以下のアルキル基のアルキル基の例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基等が挙げられる。
【００４９】
R、Raが示す置換若しくは無置換の炭素数１以上５０以下のアルコキシ基のアルコキシ基は−ＯＹで表される基であり、Ｙの例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基等が挙げられる。
【００５０】
R、Raが示すハロゲン原子としては、フッ素、塩素、臭素、ヨウ素が挙げられる。
【００５１】
本発明に係る第２の層１２３は、一般式（１）で表される化合物を含み、一般式（１）で表される化合物としては、例えば、第１の層１２１に含まれる一般式（１）で表される化合物として挙げた化合物１乃至化合物１６が挙げられる。
【００５２】
本発明に係る第３の層１２５は、一般式（２）で表される化合物を含む。本発明に係る第３の層１２５に含まれる一般式（２）で表される化合物は、一例として、以下の構造式により示された化合物が挙げられる。
【化８】
2015153924.tif 000019
【００５３】
本発明に係る第３の層１２５に含まれる一般式（２）で表される化合物は、一例として、以下の構造式により示された化合物が挙げられる。
【化９】
2015153924.tif 000020
【００５４】
本発明に係る第３の層１２５に含まれる一般式（２）で表される化合物は、一例として、以下の構造式により示された化合物が挙げられる。
【化１０】
2015153924.tif 000021
【００５５】
本発明に係る第３の層１２５に含まれる一般式（２）で表される化合物は、一例として、以下の構造式により示された化合物が挙げられる。
【化１１】
2015153924.tif 000022
【００５６】
本発明に係る第３の層１２５に含まれる一般式（２）で表される化合物は、一例として、以下の構造式により示された化合物が挙げられる。
【化１２】
2015153924.tif 000023
【００５７】
本発明に係る第３の層１２５に含まれる一般式（２）で表される化合物は、一例として、以下の構造式により示された化合物が挙げられる。
【化１３】
2015153924.tif 000024
【００５８】
また、本発明に係る発光層１３０に含まれる一般式（３）で表される化合物は、一例として、以下の構造式により示された化合物が挙げられる。
【化１４】
2015153924.tif 000025
【００５９】
また、本発明に係る発光層１３０に含まれる一般式（３）で表される化合物は、一例として、以下の構造式により示された化合物が挙げられる。
【化１５】
2015153924.tif 000026
【００６０】
また、本発明に係る発光層１３０に含まれる一般式（３）で表される化合物は、一例として、以下の構造式により示された化合物が挙げられる。
【化１６】
2015153924.tif 000027
【００６１】
本発明に係る有機エレクトロルミネッセンス素子について、より詳細に説明する。本発明の一実施形態に係る有機エレクトロルミネッセンス素子１００において、基板１０１は、例えば、透明ガラス基板や、シリコン等から成る半導体基板や、樹脂等のフレキシブルな基板であってもよい。陽極１１０は、基板１０１上に配置され、酸化インジウムスズ（ITO）やインジウム亜鉛酸化物（IZO）等を用いて形成することができる。
【００６２】
上述したように、陽極１１０と発光層１３０との間には、正孔輸送帯域１２０が配置される。陽極１１０上には、一般式（１）で表される正孔輸送材料に電子受容性化合物をドープすることにより、第１の層１２１として正孔注入層が形成される。
【００６３】
正孔注入層１２１上には、一般式（１）で表される正孔輸送材料を含む材料を用いて第２の層１２３として正孔輸送層が形成される。また、正孔輸送層１２３は複数積層してもよく、その場合には、正孔注入層１２１側に配置される正孔輸送層には、上述した電子受容性化合物を含んでもよい。
【００６４】
正孔輸送層１２３上には、一般式（２）で表される正孔輸送材料を含む材料を用いて第３の層１２５として中間層が形成される。中間層１２５は、発光層１３０に隣接して配置されることが好ましく、これにより、正孔注入層１２１及び／又は正孔輸送層１２３に含まれる電子受容性化合物が発光層１３０に拡散することを抑制するとともに、発光層１３０で消費されなかった電子から正孔輸送性の積層構造を保護し、発光層１３０で発生した励起状態のエネルギーが正孔輸送性の積層構造に拡散することを防止することができる。したがって、有機エレクトロルミネッセンス素子の発光効率と寿命を改善することができる。
【００６５】
中間層１２５上には、上述した材料を用いて発光層１３０が形成される。また、発光層１３０は、2,5,8,11-Tetra-t-butylperylene（TBP）等の公知のＰ型ドーパントを含み、本発明においては特に限定されない。
【００６６】
発光層１３０上には、例えば、Tris(8-hydroxyquinolinato)aluminium（Alq3）を含む材料を用いて、電子輸送層１４０が形成される。電子輸送層１４０上には、例えば、フッ化リチウム、リチウム８−キノリナート等を含む材料を用いて、電子注入層１５０が形成される。また、電子注入層１５０上には、例えば、Al、Ag、Ca等の金属や酸化インジウムスズ（ITO）やインジウム亜鉛酸化物（IZO）等の透明材料を用いて、陰極１６０が形成される。上記薄膜は、真空蒸着、スパッタ、各種塗布など材料に応じた適切な成膜方法を選択することにより、形成することができる。
【００６７】
本実施形態に係る有機エレクトロルミネッセンス素子においては、上述した本発明に係る有機エレクトロルミネッセンス素子用材料を、TFTを用いたアクティブマトリクスの有機EL発光装置にも適用することができる。
【００６８】
また、本実施形態に係る有機エレクトロルミネッセンス素子１００においては、上述した層構造と材料との組合せにより、発光層１３０で消費されなかった電子から正孔輸送性の積層構造を保護するとともに、発光層１３０で発生した励起状態のエネルギーが正孔輸送性の積層構造に拡散するのを防止し、有機エレクトロルミネッセンス素子１００全体の電荷バランスを整えることができる。また、中間層１２５を発光層１３０側に配置することにより、電子受容性化合物が発光層１３０に拡散することを抑制し、有機エレクトロルミネッセンス素子の発光効率と寿命を改善することができる。
【実施例】
【００６９】
（製造方法）
上述した材料を用いて実施例の有機エレクトロルミネッセンス素子を形成した。図２は、実施例の有機エレクトロルミネッセンス素子２００を示す模式図である。本実施例においては、１５０ｎｍの膜厚のITOで陽極１１０を形成した。一般式（１）で表される化合物として化合物３を用い、１０ｎｍの膜厚の層を形成し、電子受容性化合物として挙げた一般式３０で表される化合物として化合物６７をドープして正孔注入層２２１としてＨＴＬ１を形成した。正孔輸送層２２３として１０ｎｍの膜厚の化合物３でＨＴＬ２を形成した。また、上記一般式（２）で表される化合物として化合物３１及び化合物３２を用い、１０ｎｍの膜厚のでＨＴＬ３を形成して中間層２２５とした。
【化１７】
2015153924.tif 000028
【００７０】
続いて、一般式（３）で表される化合物として、9,10-Di(2-naphthyl)anthracene（ADN）を含むホスト材料に2,5,8,11-Tetra-t-butylperylene （TBP）を３％ドープして２５ｎｍの膜厚の発光層１３０を形成した。２５ｎｍの膜厚のAlq3で電子輸送層１４０を形成し、１ｎｍの膜厚のLiFで電子注入層１５０を形成し、１００ｎｍの膜厚のAlで陰極１１６を形成した。
【００７１】
また、比較例として、ＨＴＬ１〜ＨＴＬ３に上記の化合物の他、以下に示す化合物６８乃至化合物７０を用いて、有機エレクトロルミネッセンス素子を作製した。
【化１８】
2015153924.tif 000029
【００７２】
作製した有機エレクトロルミネッセンス素子のＨＴＬ１〜ＨＴＬ３に用いた化合物の組合せを表１にまとめる。
【表１】
2015153924.tif 000030
【００７３】
作製した実施例及び比較例の有機エレクトロルミネッセンス素子について、電圧、電力効率及び電流効率を評価した。なお、電流密度は、10mA/cm2とした。評価結果を表２に示す。
【表２】
2015153924.tif 000031
【００７４】
表２から明らかなように、本発明の実施例１および実施例２は、ＨＴＬ１に化合物６７をドープしていない比較例９と比較して、駆動電圧の低下とともに、素子寿命の向上効果が認められた。また、本発明の実施例１は、電子受容性化合物を非カルバゾール系正孔輸送材料である化合物６９にドープした場合（比較例１）と比較して、駆動電圧の低下とともに、素子寿命の向上効果が認められた。また、本発明の実施例１は、ＨＴＬ２とＨＴＬ３の正孔輸送性化合物層を入れ替えた場合（比較例２）、ＨＴＬ１にＨＴＬ３と同じ化合物３１を用いて電子受容化合物を含む層を両層間に挿入した場合（比較例３）と比較しても、同じく効率向上効果が認められている。また、本発明の実施例１および実施例２は、ＨＴＬ２とＨＴＬ３に同じ化合物３を用いた場合（比較例４）と比較しても、同じく効率改善効果が認められている。ＨＴＬ３に非カルバゾール系正孔輸送性化合物６８を用いた場合（比較例５）と比較すると、さらに効率改善効果が認められている。
【００７５】
また本発明の実施例１および実施例２は、電子受容性化合物に替えてStarburst型正孔注入材料を陽極隣接層に用いた場合（比較例６、７、８）と比較して、効率向上に加えて、素子の駆動電圧の低下効果も目立って認められている。この駆動電圧の低下と発光効率の向上は、ＨＴＬ１〜ＨＴＬ３の各層の何れかに電子受容性化合物が存在することの重要性を示している。
【符号の説明】
【００７６】
１００  有機ＥＬ素子、１０１  基板、１１０  陽極、１２０  正孔輸送帯域、１２１  第１の層、１２３  第２の層、１２５  第３の層、１３０  発光層、１４０  電子輸送層、１５０  電子注入層、１６０  陰極、２００  有機ＥＬ素子、２２０  正孔輸送帯域、２２１  第１の層、２２３  第２の層、２２５  第３の層
【図１】
2015153924.tif 000034
【図２】
2015153924.tif 000035